또한 , 본 발명 은 상기 망간산 리튬 입자 분말 또는 그 의 일부 를 정극 활성 물질 로서 이용 하 고 , 1 몰 / l 의 LiPF 6 이 첨가 되 어 있 는 비수 전해질 용액 ( EC : DEC = 3 : 7 의 비율 로 혼합 ) 을 이용 하 고 , 부극 에 는 두께 500 μ m 의 Li 박 을 이용 한 CR 2032 형 비수 전해액 이 차 전지 에 있 어서 , 충 방전 용량 을 측정 한 경우 에 0 . 1 C 에서 충 방전 후 ( 그 때 의 방전 용량 을 a 라 함 ) , 0 . 1 C 에서 4 . 5 V 까지 충전 을 행하 여 방전 심도 70 ％ 까지 방전 시킨 후 에 , 60 ℃ 에서 1 주간 방치 시키 고 , 그 후 3 . 0 V 까지 방전 시켜 0 . 1 C 에서 1 사이클 충전 방전 시험 을 행하 였을 때 의 방전 용량 ( b ) 을 측정 한 경우 , 용량 회복 률 ( b / a ( ％)) 이 95 ％ 이상 인 것 을 특징 으로 하 는 본 발명 1 내지 3 중 어느 하나 에 기재 된 망간산 리튬 입자 분말 이 다 ( 본 발명 4 ) .